(57)【要約】  当該発明は、セラミック放電ベッセル及び二個の電極を備えたメタルハライドランプを提供する。放電ベッセルは、イオン化可能な塩の充填物を含有するものである放電の容積を囲む。イオン化可能な塩の充填物は、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−３．５ｍｏｌ％のインジウムのヨウ化物、を含む。モルの百分率は、イオン化可能な塩の充填物の合計の量に相対的なものである。ランプは、それの光技術的な性質を維持するものである一方で、及び、黒体の所在地から実質的にはずれるのではないものである一方で、最も少ないときで公称の強度の５０−１００％の範囲において、薄暗くなることが可能なものである。さらに、ランプは、相対的に高い効力を有する。さらに、ランプは、水平に及び鉛直に動作させられたものであることができる、即ち、ランプは、ユニバーサルなバーニングについて適切なものである。
2010525521.tif 000002
【特許請求の範囲】
【請求項１】
セラミック放電ベッセルを含むものであるメタルハライドランプにおいて、
前記放電ベッセルは、イオン化可能な塩の充填物を含有するものである放電の容積を囲むものであると共に、
前記イオン化可能な塩の充填物は、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−５ｍｏｌ％のインジウムのヨウ化物を含むものであると共に、
モルの百分率は、イオン化可能な塩の充填物の合計の量に相対的なものである、
メタルハライドランプ。
【請求項２】
請求項１に従ったメタルハライドランプにおいて、
前記イオン化可能な塩の充填物は、０．５−３ｍｏｌ％のインジウムのヨウ化物を含む、メタルハライドランプ。
【請求項３】
先行するものである請求項のいずれかの一つに従ったメタルハライドランプにおいて、
前記ランプは、２０−３０Ｗ／ｃｍ２の外部の壁の負荷を有する、メタルハライドランプ。
【請求項４】
先行するものである請求項のいずれかの一つに従ったメタルハライドランプにおいて、
前記イオン化可能な塩の充填物は、さらに、スカンジウム、イットリウム、及びＣｅ以外の希土類の金属のものからなるものである群より選択された一個の又はより多い元素を含むと共に、
モルの百分率の比Ｘ−ヨウ化物／（ＮａＩ＋ＴｌＩ＋ＣａＩ２＋ＩｎＩ＋Ｘ−ヨウ化物）は、０％より上の及び１０％の最大までに、特定したものにおいては０．５−７％の範囲に、より特定したものにおいては１−６％の範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、メタルハライドランプ。
【請求項５】
先行するものである請求項のいずれかの一つに従ったメタルハライドランプにおいて、
前記イオン化可能な塩の充填物は、４−３０ｍｏｌ％のナトリウムのヨウ化物、０．５−３．５ｍｏｌ％のタリウムのヨウ化物、６５−９２ｍｏｌ％のカルシウムのヨウ化物、０．５−５．５ｍｏｌ％のセリウムのヨウ化物、及び０．５−３．５ｍｏｌ％のインジウムのヨウ化物を含む、メタルハライドランプ。
【請求項６】
先行するものである請求項のいずれかの一つに従ったメタルハライドランプにおいて、
前記放電ベッセルにおけるＮａＩ、ＴｌＩ、ＣａＩ２、ＩｎＩ、及びＸ−ヨウ化物の量は、０．００１−０．５ｇ／ｃｍ３の範囲に、特定のものにおいては０．０２５−０．３ｇ／ｃｍ３までの範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、
メタルハライドランプ。
【請求項７】
先行するものである請求項のいずれかの一つに従ったメタルハライドランプであって、
公称の動作で最も少ないときで１００ｌｍ／Ｗの効力及び公称の動作の５０％で最も少ないときで８０ｌｍ／Ｗの効力を有するものであると共に、
公称の動作の５０−１００％の範囲において最も少ないときで８５のＣＲＩを有するものである、
メタルハライドランプ。
【請求項８】
先行するものである請求項のいずれかの一つに従ったメタルハライドランプであって、
動作の間において、２８００Ｋより上の色温度ＣＣＴを有するものである、光を放出するものである、メタルハライドランプ。
【請求項９】
先行するものである請求項のいずれかの一つに従ったメタルハライドランプにおいて、
前記イオン化可能な塩の充填物は、さらに、０．５−１０ｍｏｌ％のＭｎのヨウ化物を含む、メタルハライドランプ。
【請求項１０】
先行するものである請求項のいずれかの一つに従ったメタルハライドランプにおいて、
前記放電ベッセルは、イオン化可能な充填物を備えた放電空間を囲むものであるベッセルの壁を有すると共に、
前記放電空間は、さらに、相互のものと向かい側に配置された及び前記ランプの動作の間において前記電極の先端の間に放電アークを定義するために配置された、電極の先端を有するものである電極を囲むものであると共に、
前記放電ベッセルは、主軸及び長さＬ１を備えた回転楕円体様の形状を有すると共に、
前記放電ベッセルが、最も大きい内部の直径ｄ１及び最も大きいより外側の直径ｄ２を有するものであると共に、
前記放電ベッセルが、さらに、曲げられた端を有するものであると共に、
前記曲げられた端は、半径ｒ３を備えた曲率を有すると共に、
アスペクト比Ｌ１／ｄ２は、１．１≦Ｌ１／ｄ２≦２．２であると共に、
形状パラメーターｒ３／ｄ２は、０．７≦ｒ３／ｄ２≦１．１である、
メタルハライドランプ。
【請求項１１】
請求項１０に従ったメタルハライドランプにおいて、
前記電極の先端は、相互のものの距離Ｌ３に配置されたものであると共に、
０．４≦Ｌ３／Ｌ１≦０．７である、メタルハライドランプ。
【請求項１２】
請求項１０−１１のいずれかの一つに従ったメタルハライドランプにおいて、
前記形状パラメーターは、０．７５≦ｒ３／ｄ２≦０．９である、メタルハライドランプ。
【請求項１３】
請求項１０−１２のいずれかの一つに従ったメタルハライドランプにおいて、
前記アスペクト比は、１．３≦Ｌ１／ｄ２≦１．７である、メタルハライドランプ。
【請求項１４】
請求項１０から１３までのいずれかの一つに従ったメタルハライドランプにおいて、
前記放電ベッセルは、０．５−２ｍｍの範囲における壁の厚さ（ｗ１）を有する、メタルハライドランプ。
【請求項１５】
請求項１０から１４までのいずれかの一つに従ったメタルハライドランプにおいて、
前記放電ベッセルは、さらに、突出するものである末端のプラグを含むと共に、
前記突出するものである末端のプラグは、最も少ないときで前記電極の部分を取り巻く、
メタルハライドランプ。
【発明の詳細な説明】
【技術分野】
【０００１】
発明の分野
本発明は、イオン化可能な塩の充填物を含むものであるメタルハライドランプに関係すると共に、特別には、そのような塩の充填物を含むものである、セラミック放電ベッセル（容器）、特別には整形されたセラミック放電ベッセル、を備えたメタルハライドランプに関係する。
【背景技術】
【０００２】
発明の背景
メタルハライドランプは、当技術において知られたものであると共に、実例については、ＥＰ０２１５５２４及びＷＯ２００６／０４６１７５に記載されたものである。そのようなランプは、高い圧力の下で動作すると共に、実例については、ＮａＩ（ナトリウムのヨウ化物）、ＴｌＩ（タリウムのヨウ化物）、ＣａＩ２（カルシウムのヨウ化物）、及び／又はＲＥＩｎのイオン化可能な気体の充填物を含むものであるバーナー（放電電球）又はセラミック放電ベッセルを有する。ＲＥＩｎは、希土類のヨウ化物を指す。メタルハライドランプ用の特徴的な希土類のヨウ化物は、ＣｅＩ３、ＰｒＩ３、ＨｏＩ３、ＤｙＩ３、及びＴｍＩ３である。
【０００３】
ＷＯ２００５／０８８６７３は、クリアランスを備えたより外側のエンベロープによって取り巻かれた及びキセノンというような、不活性な気体、及びイオン化可能な塩、を含むものである充填物で充填された放電空間を囲むところのセラミックの壁を有するものである放電ベッセルを含むものである、投射ランプとして、実例について乗り物のヘッドランプはとして、適切なメタルハライドランプを開示するが、それにおいて、放電空間においては、二個の電極は、配置されたものであるが、それらの先端は、それらの間における放電の経路を定義するようなもののために相互の間を空けるものであるものを有するが、イオン化可能な塩は、ＮａＩ、ＴｌＩ、ＣａＩ２、及びＸＩ３を含むという特殊な特徴を備えたものであり、そこではＸは、希土類の金属を含むものである群より選択されたものである。
【０００４】
ＷＯ２００５／０８８６７５は、クリアランスを備えたより外側のエンベロープによって取り巻かれた及びキセノン（Ｘｅ）というような、不活性な気体、及びイオン化可能な塩、を含むものである充填物で充填された放電空間を囲むところのセラミックの壁を有するものである放電ベッセルを含むものであるメタルハライドランプを開示するが、それにおいて、上記された放電空間においては、二個の電極は、配置されたものであるが、それらの先端は、それらの間における放電の経路を定義するようなもののために相互の間を空けるものであるものを有するが、上記されたイオン化可能な塩は、ＮａＩ、ＴｌＩ、ＣａＩ２、及びＸ−ヨウ化物を含むという特殊な特徴を備えたものであり、そこではＸは、希土類の金属を含むものである群より選択されたものである。イオン化可能な塩は、また、Ｍｎ及びＩｎより選択されたハロゲン化物を含むことがある。
【０００５】
メタルハライドランプ用の今日の放電ベッセルの大部分は、実例についてはＤＥ２０２０５７０７に記載されたものというような、球状の形状、実例についてはＥＰ０２１５５２４若しくはＷＯ２００６／０４６１７５に記載されたものというような、円柱状の形状、又は、例についてはＥＰ０８４１６８７（ＵＳ５，９３６，３５１）に記載されたものというような、延ばされた球状の形状、を有する。より後者の文書は、円柱状の中央の部分及び二個の半球状の末端の部品で形成された高圧の放電ランプ用のセラミック放電ベッセルを記載するが、中央の部分の長さは、末端の部品の半径と比べてより小さい又はそれに等しいものである。これの方式では、放電ベッセルの恒温は、改善されたものである。
【０００６】
発明の概要
それらの先行の技術のメタルハライドランプ又はセラミック放電メタルハライドランプ（ＣＤＭランプ）は、欠点として、そのようなランプが、ＣＲＩ、色の点、などとしてもまたときどき知られた、一般的な演色評価数Ｒａ、によって指し示されたもののような演色性というような光技術的な性質に実質的に影響を及ぼすものであること無しに薄暗くなることが可能なものではないものであるということを有する。さらに、たとえそのようなランプが、薄暗くなることが可能なものであったとしても、色の点が、白色光の印象を維持することの為においてＢＢＬに相対的に近くに留まるということが、望まれたものであるのに対して、それは、色の点が、黒色体の所在地（ＢＢＬ）から離れて過剰にはるかに多くシフトすることをみえるようなものであるであろう。特別に、ＴｌＩを含有するものである塩の充填物を備えたランプは、薄暗くなるものであるとき緑色のシフト及びＣＲＩにおける実質的な低減を示すが、それらの態様は、望まれたのではないものである。まだ薄暗くなるものである範囲内に十分なＣＲＩを有するものであると共に、好ましくは、色の点が変動するときＢＢＬの近くに滞在するものである一方で、ランプを薄暗くするものであるとき可変な色の点を有することがあるところのメタルハライドランプを提供することは、さらに望ましいものである。
【先行技術文献】
【特許文献】
【０００７】
【特許文献１】欧州特許出願公開第０２１５５２４号明細書
【特許文献２】国際公開第２００６／０４６１７５号パンフレット
【特許文献３】国際公開第２００５／０８８６７３号パンフレット
【特許文献４】国際公開第２００５／０８８６７５号パンフレット
【特許文献５】独国特許出願公開第２０２０５７０７号明細書
【特許文献６】欧州特許出願公開題０８４１６８７号明細書
【特許文献７】米国特許第５，９３６，３５１号明細書
【発明の概要】
【発明が解決しようとする課題】
【０００８】
よって、当該発明の目的は、好ましくはさらにより上に記載された欠点の一個の又はより多いものを事前に除去する及び／又はより上に記載された望まれた特徴の一個の又はより多いものを提供するところの、代替のメタルハライドランプを提供することというものである。
【課題を解決するための手段】
【０００９】
これの目的のために、当該発明は、セラミック放電ベッセル（容器）を含むものであるメタルハライドランプ（即ち、セラミック放電メタルハライド（ＣＤＭ）ランプ）を提供するが、放電ベッセルは、イオン化可能な塩の充填物を含有するものである放電の容積を囲むものであると共に、イオン化可能な塩の充填物は、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−５ｍｏｌ％のインジウムのヨウ化物を含むものである（モルの百分率は、イオン化可能な塩の充填物の合計の量に相対的なものである）。個々のイオン化可能な塩の合計の量は、当技術において熟練した者に明りょうなものであることになるように、１００ｍｏｌ％まで上へ加わる。
【００１０】
当該発明に従ったメタルハライドランプは、“公称の動作の電力”としてもまた指し示された、公称の動作で最も少ないときで１００ｌｍ／Ｗの効力及び公称の動作の５０％で最も少ないときで８０ｌｍ／Ｗの効力を有する。用語“公称の動作”又は“公称の動作の電力”は、ここに、ランプが、動作させられたものであるために設計されたものであることを有するところの最大の電力及び条件における動作を意味する。さらに、公称の動作の５０−１００％の範囲におけるＣＲＩは、最も少ないときで８５である。よって、良好な演色性は、薄暗くするものである範囲の実質的な部分にわたって得られたものである。それは、さらに、当該発明に従ったメタルハライドランプが、なおも良好な演色性を有するものである一方で、約２８００−５０００Ｋの（相関させられた色温度ＣＣＴとしてもまた知られた）色温度Ｔｃの範囲において薄暗くなることが可能なものであることがみえるようなものであると共に、薄暗がりの百分率を増加させるものにおいては、実質的にＢＢＬから外れるものではない。Ｒａは、いっそう、公称の動作の約４０−１００％の薄暗いものである範囲において、及び、最も少ないときで５０％の薄暗がりの百分率について約８０又はより高いもので維持されたものであることができると共に、より多くこれの範囲におけるＢＢＬからの偏差は、色のマッチングの標準偏差（Standard  Deviation  of  Color  Matching）ＳＤＣＭの約１５スケール部に等しい又はそれと比べてより少ないもの、より好ましくは１０ＳＤＣＭ、である。ＳＤＣＭは、色が、ヒトの知覚について少ない又は無い目立つ差異と共に外れることがあるところのユニットである。都合良くは、２８００Ｋと同程度に低い色温度を有するものである動作の間に光を放出するところのランプは、提供されたものであることができる。
【００１１】
当該発明のランプは、（イオン化可能な塩の充填物の合計の量に対する相対的な）０．５−５ｍｏｌ％、より好ましくは０．５−３ｍｏｌ％、のインジウムのヨウ化物を含むものであるイオン化可能な塩の充填物を有する。ここに指し示された濃度範囲と比べてより小さい及びより大きいインジウムの濃度では、それは光技術的な性質が劣化することがみえるようなものである。特別に、約５ｍｏｌ％と比べてより高い濃度で、あるものは、ＢＢＬのより下にまで色の点の相対的に強いシフトである。約０．５ｍｏｌ％と比べてより低い濃度で、望まれた光技術的な性質は、得られたものではないものであると共に、寿命にわたるＩｎの可能性のある喪失は、ランプによって発生させられた光の結果として生じるものである色の性質に相対的に巨大な影響力を有することになる。
【００１２】
別の実施形態において、イオン化可能な塩の充填物は、０．５−５．５ｍｏｌ％のセリウムのヨウ化物（好ましくは１．５−３．５ｍｏｌ％）及び０．５−５ｍｏｌ％のインジウムのヨウ化物（好ましくは０．５−３ｍｏｌ％）のみならず、４−３０ｍｏｌ％のナトリウムのヨウ化物、０．５−３．５ｍｏｌ％のタリウムのヨウ化物、及び６５−９２ｍｏｌ％のカルシウムのヨウ化物を含む。このようなランプは、公称の動作で約８５又はより高いもの（即ち、公称の動作の１００％）のＲａを備えた良好な演色性を有すると共に約２８００−５０００Ｋの範囲における公称の動作で色の点を有する。
【００１３】
好適にされた実施形態において、当該発明のランプは、約２０−３０Ｗ／ｃｍ２の外部の壁の負荷を有する（これは、公称の動作の電力における壁の負荷である）。より高い壁の負荷で、薄暗がりになることは、色の点における実質的なシフトに至ることがある。
【００１４】
実例については別の色の点又は演色性又は他の望まれた光技術的な性質を有するものである代替のランプを提供することの為において、セリウムに対する追加において、また他の希土類は、塩のミックスに加えられたものであることができる。よって、実施形態において、当該発明は、また、メタルハライドランプを提供するが、それにおいてイオン化可能な塩の充填物は、さらに、スカンジウム、イットリウム、及びＣｅ以外の希土類の金属のものからなるものである群より選択された一個の又はより多い元素を含むと共に、好ましくは、モルの百分率の比Ｘ−ヨウ化物／（ＮａＩ＋ＴｌＩ＋ＣａＩ２＋ＩｎＩ＋Ｘ−ヨウ化物）は、０％より上の並びに１０％までの及びそれを包含するものである、特定したものにおいては０．５−７％の範囲にある、より多く特定したものにおいては１−６％の範囲にある、ものであると共に、そこでは、Ｘ−ヨウ化物は、Ｃｅ並びにスカンジウム、イットリウム、及びＣｅ以外の希土類の金属のものからなるものである群より選択された自由選択で一個の又はより多い元素を指す。Ｘが、Ｃｅを指すとき、好適にされた比Ｃｅ−ヨウ化物／（ＮａＩ＋ＴｌＩ＋ＣａＩ２＋ＩｎＩ＋Ｘ−ヨウ化物）は、０．５−５．５％である。Ｃｅに対する追加において、また他の希土類の金属及び／又はＳｃ及び／又はＹが、有るものであるとき、これらの金属の合計のモルの百分率の比は、Ｃｅが好ましくは０．５−５．５％の範囲にあるものである一方で、０％と比べてより大きいもの及び１０％までである。
【００１５】
さらに好適にされた実施形態においては、イオン化可能な塩の充填物は、さらに、Ｍｎのヨウ化物、特別に０．５−１０ｍｏｌ％のＭｎのヨウ化物、を含むことがある。好都合には、Ｍｎの追加は、演色性を増加させることの効果を提供する。Ｍｎが、塩の充填物に加えられたものであるとき、より上の式の分母においてまたＭｎのモルの量は、包含されたものである。
【００１６】
放電ベッセルは、球状の形状、円筒状の形状、延ばされた球状の形状、などと同様の、より上に記載されたものというような、いずれの形状をも有することがあるが、しかし、約１５０Ｗより上の公称の動作の電力において特別に好都合な、具体的な実施形態において、当該発明は、具体的な実施形態において、セラミック放電ベッセルを含むものであるメタルハライドランプを提供するが、放電ベッセルが、イオン化可能な充填物を含有するものである放電空間を囲むものであるベッセルの壁を有するものであると共に、放電空間が、さらに、相互のものと向かい側に配置された及びランプの動作の間において電極の先端の間に放電アークを定義するために配置された、電極の先端を有するものである電極を囲むものであると共に、放電ベッセルが、主軸及び長さＬ１（より外側の長さ）を備えた回転楕円体様の形状を有するものであると共に、放電ベッセルが、最も大きい内部の直径ｄ１及び最も大きいより外側の直径ｄ２を有するものであると共に、放電ベッセルが、さらに、曲げられた端を有するものであるが、曲げられた端が、半径ｒ３を備えた曲率を有するものであると共に、アスペクト比Ｌ１／ｄ２が、１．１≦Ｌ１／ｄ２≦２．２であるものであると共に、第一の形状パラメーターｒ３／ｄ２が、０．７≦ｒ３／ｄ２≦１．１であるものである。
【００１７】
これのランプの利点は、特別に、そのような放電ベッセルが、望まれた光技術的な性質を維持するものである一方で、薄暗くなることが可能なものであるところのランプが、というものである。さらに、ランプは、水平に及び鉛直に動作させられたものであることができる、即ち、ランプは、ユニバーサルなバーニングの位置でのバーニング（点灯させること）であるところの、ユニバーサルなバーニングについて適切なものである。さらに、それは、ランプが、当技術の状態のランプと比べて放電ベッセルにおいてクラックを形成することに対してより少なくなりがちであるものであることがみえるようなものである。実例については、ランプが、（これの好適にされた実施形態の範囲の外側にあるものであるところの）０．５の形状パラメーターで使用されたものであるとき、高い電力で、放電ベッセルの壁におけるしばしば小さいクラックは、観察されたものである。同様に、大きい形状パラメーターを備えたランプの放電ベッセルは、しばしば、クラックを示す。しかしながら、当該発明の具体的な実施形態のランプは、ランプの動作の間における高い電力を、並びにさらに高い効力及びユニバーサルなバーニングを許容するものである一方で、安定な放電ベッセルを提供するところの放電ベッセルの形状を有する。円筒形の形状を有するものであるベッセルに対する比較においてこれらの整形された放電ベッセルの別の利点は、相対的に大きいルーメン出力、より良好な薄暗くなる能力及び相対的に高い安定性である。
【００１８】
好適にされた実施形態において、電極の先端は、相互のものの距離Ｌ３に配置されたものであると共に、第二の空間パラメーター、Ｌ３／Ｌ１、は、０．４≦Ｌ３／Ｌ１≦０．７の範囲にあるものである。これの範囲の外側でクラックの形成の現象が、強く増加するのに対して、これの範囲内において、安定な放電ベッセル（動作）は、見出されたものである。
【００１９】
具体的な実施形態において、放電ベッセルは、さらに、突出するものである末端のプラグを含むが、それらの突出するものである末端のプラグが、最も少ないときで電極の部分を取り巻く。
【図面の簡単な説明】
【００２０】
【図１】図１は、概略的に、放電ベッセルの詳細無しに、側面の立面図において当該発明に従ったランプの一般的な実施形態を描く。
【図２】図２は、概略的に、ここに記載されたような（一定のスケールにおけるものではない）整形された放電ベッセルを有するものである側面の立面図において当該発明に従ったランプの一般的な実施形態を描く。
【図３】図３は、概略的に、より詳細なものにおいて、（一定のスケールにおけるものではない）当該発明の実施形態に従ったランプの整形された放電ベッセルを示す。
【図４】図４は、概略的に、（一定のスケールにおけるものではない）アスペクト比及び形状パラメーターの関数としてある数の整形された放電ベッセルを描く。
【図５】図５は、数ある中で、Ｉｎを含むものである当該発明（ｂ）に従ったランプ並びにＩｎを含むものではないものである参照ランプ（ｃ及びｄ）の、ＣＩＥのｘ、ｙ−線図における薄暗くなることの挙動を描く。
【発明を実施するための形態】
【００２１】
図面の手短な記載
当該発明の実施形態は、それらにおいて対応するものである参照記号が対応するものである部分を指し示すところの付随するものである概略的な図面：
図１は、概略的に、放電ベッセルの詳細無しに、側面の立面図において当該発明に従ったランプの一般的な実施形態を描く；
図２は、概略的に、ここに記載されたような（一定のスケールにおけるものではない）整形された放電ベッセルを有するものである側面の立面図において当該発明に従ったランプの一般的な実施形態を描く；
図３は、概略的に、より詳細なものにおいて、（一定のスケールにおけるものではない）当該発明の実施形態に従ったランプの整形された放電ベッセルを示す；
図４は、概略的に、（一定のスケールにおけるものではない）アスペクト比及び形状パラメーターの関数としてある数の整形された放電ベッセルを描く；及び
図５は、数ある中で、Ｉｎを含むものである当該発明（ｂ）に従ったランプ並びにＩｎを含むものではないものである参照ランプ（ｃ及びｄ）の、ＣＩＥのｘ、ｙ−線図における薄暗くなることの挙動を描く
への参照と共に、例の方式によってのみ、今記載されたものであることになる。
【００２２】
好適にされた実施形態の詳細な記載
ランプの一般的な記載
そのようなもののようなメタルハライドランプ又はセラミック放電メタル（ＣＤＭ）ハライドランプは、一般的に知られたものである。そのようなメタルハライドランプの実施形態の概略的な図は、図１に描かれたものである。一般的なものにおいては、ここで参照番号２５で指し示された、メタルハライドランプは、クリアランスと共により外側のエンベロープ１０５によって取り巻かれた及びキセノン（Ｘｅ）又はアルゴン（Ａｒ）というような、不活性な気体、及びイオン化可能な塩、を含むものである充填物で充填された放電空間２２を囲むところの、（内部の表面１２及び外部の表面１３を備えた）セラミックの壁又はベッセルの壁３０を有するものである放電ベッセル１を含むと共に、上記された放電空間２２において二個の電極４及び５は、配置されたものである。放電ベッセル１は、一方の末端にランプキャップ２が提供されたものであるところのより外側のバルブ又はより外側のエンベロープ１０５によって取り巻かれたものである。より外側のエンベロープ１０５は、真空における又は窒素というような不活性な基体で充填されたものであることがある。放電は、ランプが、動作するものであるとき、電極４及び５の間に延びることになる。電極４は、電流を導く導体８を介してランプキャップ２の第一の電気的な接触を形成するものである部分へ接続されたものである。電極５は、電流を導く導体９を介してランプキャップ２の第二の電気的な接触を形成するものである部分へ接続されたものである。
【００２３】
概略的な図１−４において、放電ベッセル１は、さらに、各々が、一方の側における、及び、各々が、それぞれ、最も少ないときで電極４、５の部分を囲むために配置された、突出するものである末端のプラグ３４、３５を含む。しかしながら、当該発明は、また、そのような突出するものである末端のプラグ３４、３５を含むものではないところの放電ベッセル１へ向けられたものである（またより下をみること）。
【００２４】
これの記載及びこれらの請求項において、セラミックの壁３０は、例については、サファイア又は密に焼結させられた多結晶質のＡｌ２Ｏ３というような金属の酸化物、及び、金属の窒化物、例については、ＡｌＮ、の壁の両方を意味することが理解されたものである。当技術の状態に従った、これらのセラミックは、半透明な放電ベッセルの壁３０を形成するために良好に適合させられたものである。
【００２５】
図２は、より詳細なものにおいてランプの好適にされた実施形態を示す。整形された放電ベッセル１は、概略的に描かれたものである。示されたランプは、一定のスケールで描かれたのではないものである。図２は、電極が、ランプの動作の間におけるそれらの間の放電の経路を定義するというようなもののために相互の間を空けるものを有するものである電極の先端４ｂ、５ｂを有することを示す。実施形態において、各々の電極４、５は、放電ベッセル１に入るものである電流を導く導体２０、２１によって支持されたものである。電流を導く導体２０、２１は、好ましくは、実例については、Ｍｏ−Ａｌ２Ｏ３のサーメット、というようなハロゲン化物に耐久性のある材料で作られた第一の部分、及び、実例については、ニオブ、で作られた第二の部分のものからなる。ニオブは、これの材料が、ランプ２５の漏れを予防することの為において放電ベッセル１のものに対応するものである熱的な膨張の係数を有するという理由のために、選抜されたものである。他の可能性のある構築は、例については（ここに参照によって組み込まれた、それにおいてＭｏのコイルからロッドまでの構成は、記載されたものである）ＥＰ０５８７２３８から、知られたものである。電流を導く導体は、シール１０で突出するものである末端のプラグ３４，３５の中へとシールされたものであることがある。
【００２６】
イオン化可能な充填物の一般的な記載
イオン化可能な充填物は、一般的には、（塩の混合物を包含するものである）塩を含むが、それは、ここにおいて、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−５ｍｏｌ％のインジウムのヨウ化物を含むと共に、モルの百分率が、イオン化可能な塩の充填物の合計の量に相対的なものである。好適にされた実施形態において、イオン化可能な塩の充填物は、０．５−５．５ｍｏｌ％のセリウムのヨウ化物（好ましくは１．５−３．５ｍｏｌ％）及び０．５−５ｍｏｌ％のインジウムのヨウ化物（好ましくは０．５−３ｍｏｌ％）のみならず、４−３０ｍｏｌ％のナトリウムのヨウ化物、０．５−３．５ｍｏｌ％のタリウムのヨウ化物、及び６５−９２ｍｏｌ％のカルシウムのヨウ化物を含む。変形において、イオン化可能な塩の充填物は、イオン化可能な塩の充填物の合計の量に相対的な、７５ｍｏｌ％というような、最も少ないときで７０ｍｏｌ％のカルシウムのヨウ化物を含む。別の変形において、イオン化可能な塩の充填物は、イオン化可能な塩の充填物の合計の量に相対的な、３．５−２０ｍｏｌ％というような、３．５−２５ｍｏｌ％のナトリウムのヨウ化物を含む。
【００２７】
当該発明において使用されたイオン化可能な充填物は、さらに、Ｌｉ、Ｋ、Ｒｂ、Ｃｓ、Ｍｇ、Ｓｒ、Ｂａ、Ｓｃ、Ｙ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｎ、Ｍｎ、及びＺｎのヨウ化物のものからなるものである群より選択された一個の又はより多い構成成分、特別にＬｉＩ、ＫＩ、ＲｂＩ、ＣｓＩ、ＭｇＩ２、ＣａＩ２、ＳｒＩ２、ＢａＩ２、ＳｃＩ３、ＹＩ３、ＬａＩ３、ＰｒＩ３、ＮｄＩ３、ＳｍＩ２、ＥｕＩ２、ＧｄＩ３、ＴｂＩ３、ＤｙＩ３、ＨｏＩ３、ＥｒＩ３、ＴｍＩ３、ＹｂＩ２、ＬｕＩ３、ＳｎＩ２、ＭｎＩ２、及びＺｎＩ２のものからなるものである群より選択された一個の又はより多い構成成分、を含むことがある。さらに、放電空間２２は、一般的にはＨｇ（水銀）を含有すると共に、さらに、当技術において知られたような、及びＡｒ（アルゴン）又はＸｅ（キセノン）というようなスターターガスを含有する。当該発明に従ったランプの好適にされた実施形態において、放電ベッセル１は、さらに、水銀（Ｈｇ）を含有する。代替の実施形態において、放電ベッセル１は、水銀の無いものである。ここにおいて、充填物の量は、有るものである水銀の量を計算に入れるものではない。水銀は、当技術において熟練した者に知られた量で放電ベッセル１へ投与されたものである。
【００２８】
好ましくは、イオン化可能な充填物は、ＮａＩ、ＴｌＩ、ＣａＩ２、及びＸ−ヨウ化物を含むが、そこでは、Ｘは、希土類の金属、イットリウム、及びスカンジウムを含むものである群より選択された一個の又はより多い元素であると共に、Ｘは、最も少ないときでＣｅを含む。このように、Ｘは、単一の元素によって又は二個の又はより多い元素の混合物によって形成されたものであることができる。ここにおいて、単純さのために、用語“希土類”及び“Ｘ”は、Ｓｃ及びＹを包含する。希土類の元素は、ランタン、セリウム、プラセオジム、ネオジム、サマリウム、ユーロピウム、ガドリニウム、テルビウム、ジスプロシウム、ホルミウム、エルビウム、ツリウム、イッテルビウム、及びルテチウムを包含する。
【００２９】
好ましくは、Ｃｅ以外の元素は、Ｓｃ、Ｙ、Ｌａ、Ｐｒ、Ｇｄ、Ｔｂ、Ｄｙ、Ｈｏ、Ｅｒ、Ｔｍ、Ｙｂ、Ｌｕ、及びＮｄを含むものである群より選択されたものである。元素Ｓｃ、Ｙ、Ｌａ、Ｃｅ、Ｐｒ、Ｎｄ、Ｇｄ、Ｔｂ、Ｄｙ、Ｈｏ、Ｅｒ、Ｔｍ、Ｙｂ、Ｌｕ、Ｎａ、Ｔｌ、Ｃａ、及びＩは、それぞれ、スカンジウム、イットリウム、ランタン、セリウム、プラセオジム、ネオジム、ガドリニウム、テルビウム、ジスプロシウム、ホルミウム、エルビウム、ツリウム、イッテルビウム、ルテチウム、ナトリウム、タリウム、カルシウム、及びヨウ素を表象する。よって、Ｘ−ヨウ化物は、また、複数の異なるヨウ化物を包含することがある。さらなる実施形態において、イオン化可能な充填物は、さらに、マンガンの、ハロゲン化物、特別にヨウ化物、を含む。
【００３０】
当該発明に従ったランプ２５の好適にされた実施形態において、Ｘは、合計の量の希土類、スカンジウム、及びイットリウムであると共に、モルの百分率の比Ｘ−ヨウ化物／（ＮａＩ＋ＴｌＩ＋ＣａＩ２＋ＩｎＩ＋Ｘ−ヨウ化物（＋自由選択でＭｎＩ２））は、０％より上に１０％の最大までにある、特定しては０．５−７％の範囲における、より特定しては、１−６％の範囲における、ものである。Ｘが、Ｃｅのみを指すとき、好適にされた比Ｃｅ−ヨウ化物／（ＮａＩ＋ＴｌＩ＋ＣａＩ２＋ＩｎＩ＋Ｘ−ヨウ化物（＋自由選択でＭｎＩ２））は、（より上に定義されたような）０．５−５．５％である。Ｃｅに対する追加において、また他の希土類の金属及び／又はＳｃ及び／又はＹが、有るものであるとき、これらの金属の合計のモルの百分率の比は、Ｃｅが０．５−５．５％の範囲にあるものである一方で、０％と比べてより大きいもの及び最大で１０％である。Ｘの過剰に低い量では、実験は、電極が、満足に動作するために過剰に高い温度の値に到達することがあることを示してきたものである。指し示された最大より上のＸの量で、それは、ランプの動作の間に放電ベッセル１の壁におけるタングステンの堆積を予防する又はそれを低減するところのＷ−ハロゲン化物サイクルを維持することがより多く困難なものになる。
【００３１】
好ましくは、Ｘは、合計の量の（Ｓｃ及びＹを包含するものである）希土類であるものであるが、モルの百分率の比ＣａＩ２／（ＮａＩ＋ＴｌＩ＋ＣａＩ２＋ＩｎＩ＋Ｘ−ヨウ化物（＋自由選択でＭｎＩ２））は、１４−９２％の範囲にあるものである。当該発明に従ったランプの別の好適にされた実施形態において、ＮａＩ、ＴｉＩ、ＣａＩ２、ＩｎＩ、及びＸ−ヨウ化物（＋自由選択でＭｎＩ２）の量は、０．００１−０．５ｇ／ｃｍ３の範囲にある、特定しては０．００５−０．３ｇ／ｃｍ３の範囲にある、ものである。放電ベッセルの容積は、ランプの電力に依存するものであるが、特に、０．０５−１０．０ｃｍ３の間の範囲にわたる。イオン化可能な気体の充填物の特徴的な量は、５−５０ｍｇというような、約５−７０ｍｇの塩の用量である。公称の動作、即ち、安定な公称の動作は、これの点において、ランプ２５が、それが設計されたものであるところの電力及び電圧で動作させられたものであることを意味する。ランプ２５の設計された電力は、公称の又は関係付けられた電力と呼ばれたものである。ここにおいて定義されたような壁の負荷は、自由選択の突出するものであるプラグ３４、３５を排除するものである外部の壁１３の表面によって割られたランプの電力である。当該発明に従ったものであるランプ２５の放電ベッセルの壁の表面１３の特徴的な壁の負荷（即ち、公称の動作の電力における外部の壁の負荷）は、約２０−３０Ｗ／ｃｍ２までの範囲にある、特別に約２０−２８Ｗ／ｃｍ２の範囲にある、ものである。内部の壁の表面１２の負荷は、一般的に、約２５−３５Ｗ／ｃｍ２の範囲にあるものである。
【００３２】
薄暗がりになる能力
ここにおいて、用語“薄暗がりなるものである範囲”は、ランプが、（また公称の動作の１００％として指し示されたものであるところの）１００％であることのための公称の動作を仮定するものである、実質的に光技術的な性質を影響を及ぼすものであること無しに薄暗がりにされたものであることができるところの範囲を指す。当該発明のランプは、最も少ないときで８０のＲａを、又は最も少ないときで８５のＲａさえも、有するものである一方で、公称の動作の約５０％までの範囲において薄暗がりにされたもの（即ち、公称の動作の５０−１００％）であることができる（またより下の表４をみること）。最も少ないときで８０のＲａは、公称の動作の約４０−１００％の薄暗がりになるものである範囲においてさえも得られたものであることができる。公称の動作の約４０−１００％の範囲において、全体の範囲にわたって、効力が、約７５ｌｍ／Ｗを超えるものである一方で、これの薄暗がりになるものである範囲において、８０ｌｍ／Ｗより上の効力は、又は８５ｌｍ／Ｗより上のものさえも、得られたものであることができる。公称の動作の５０−１００％の薄暗がりになるものである範囲における色温度は、約２８００−５０００Ｋの範囲において、変形において最も少ないときで１５００Ｋの範囲にわたって、変動することになる。当該発明のランプの大きい薄暗がりになるものである百分率についてのＢＢＬからの偏差は、約１５ＳＤＣＭの範囲内にあるもの、より好ましくは１０ＳＤＣＭ、である。当該発明のランプが、ＢＢＬに対して実質的に平行な薄暗がりになるものであることの関数として色のシフトを提供するので、あるものは、先行の技術のランプ（また図５をみること）とは違って、薄暗がりになることと共にＢＢＬからの偏差における実質的な増加の無いものである。図５は、当該発明に従ったランプ（ｂ）及び先行の技術のランプ（ｃ及びｄ；ＩｎＩを含有するものではない）について、公称の動作の１００−３０％の間の薄暗がりになるものである百分率の関数として色の点の位置についての曲線を示す。約３０Ｗ／ｃｍ２より上の外部の壁の負荷では、色の点は、薄暗がりになるものである範囲の色の点からのシャープな偏差を示す。その結果として、そのような高い壁の負荷を備えたランプの電力の関数として色の点の位置を表現するものである曲線は、ＢＢＬに対して実質的に平行なものではないものであることがある。
【００３３】
整形された放電ベッセル
ランプ２５及び気体の充填物の一般的な態様を記載してきたものであるが、今、当該発明のランプ２５の放電ベッセルの好適にされた実施形態は、詳細に記載されたものである。突出するものである末端のプラグ３４、３５というような自由選択の特徴を包含するものである、好適にされた実施形態は、（一定のスケールにおけるものではない）図３に概略的に描かれたものである。図３は、イオン化可能な充填物を含有するものである放電空間２２を囲むところのセラミックの壁３０を有するものであるメタルハライドランプ２５の放電ベッセル１の実施形態を示す。相互の距離Ｌ３における先端４ｂ、５ｂを備えた、二個の、実例については、タングステンの電極４、５は、放電ベッセル１において位置させられたものである。これの概略的に描かれた実施形態において、放電ベッセル１は、小さいクリアランスで放電ベッセル１において位置決めされた電極４，５へ電流を導く導体２０、２１を囲むと共に、放電空間２２から遠隔の末端における溶融するものであるセラミックのジョイント又はシーリング１０の手段によって気密な様式においてこれらの導体２０、２１へ接続されたものであるところの、セラミックの突出するものである末端のプラグ３４、３５の手段によって閉じられたものである（またより上のものをみること）。しかしながら、当該発明は、図３に描かれた実施形態に制限されたものではないものである；実例については、また図４をみること。より下の放電ベッセル１の記載は、最初に、当該発明のランプ２５の整形された放電ベッセル１の一般的な態様に集中すると共に、そして、いくつかの好適にされた実施形態を扱う。
【００３４】
放電ベッセル１は、イオン化可能な充填物を含有するものである放電空間２２を囲むものであるベッセルの壁３０を有する。放電空間は、電極の先端４ｂ、５ｂを備えた電極４、５を囲む。
【００３５】
放電ベッセル１は、主軸６０及びより外側の長さＬ１、最も大きい内部の直径ｄ１及び最も大きいより外側の直径ｄ２を備えた回転楕円体様の形状を有する。さらに、放電ベッセル１は、曲げられた端１１４、１１５及び曲げられた端１１４、１１５のところにおける（又はそれらの中における）開口部５４、５５を有する。これらの開口部５４、５５は、電極４、５を取り巻くために配置されたものである。これらの曲げられた端１１４、１１５は、半径ｒ３を備えた曲率を有する。当該発明のランプの整形された放電ベッセル１は、アスペクト比ＡＲ＝Ｌ１／ｄ２及び第一の形状パラメーターＳＰ＝ｒ３／ｄ２によって定義されたものである。
【００３６】
回転楕円体は、当技術において知られたものであると共にそれの主軸の一つのまわりに楕円を回転させることによって得られたものである。当該発明の好適にされた実施形態に従った放電ベッセル１は、回転楕円体様の形状、より特別には、扁長の回転楕円体様の形状（即ち、ラグビーボールと同様の形状）、を有する。扁長の回転楕円体は、ここでは参照番号６０で指し示された、主軸、及び、ここでは参照番号６１で指し示された、短軸を有する；主軸６０は、短軸６１と比べてより大きいものである。
【００３７】
図４は、概略的に、ここに記載されたようなアスペクト比及び形状パラメーターの値の内のもの及びそれらの外側のものの両方の、ある数の可能性のある放電ベッセルの構築を描く。ここにおいては、用語“回転楕円体様の形状”は、当該発明のランプ２５の放電ベッセル１が、低いアスペクト比ＡＲにおいて及び第一の形状パラメーターＳＰの小さい値において球状のものに近い形状を有することがあるので、使用されたものである。中間のアスペクト比及び第一の形状パラメーターの値において、放電ベッセル１は、実質的に回転楕円体の形状を有する。アスペクト比ＡＲが、特別に約１．５より上のところまで、さらに増加するとき、放電ベッセル１は、中央の円柱状の部分を有するものである回転楕円体によって特徴付けられたものであることができる。図４において、これは、低いアスペクト比及び低い形状パラメーターで（実質的に）不在のものであることがあるがしかし特別に相対的に高いアスペクト比で有るものであるところの円柱状の中間の部分１１６によって指し示されたものである。よって、当該発明のランプの好適にされた実施形態に従った放電ベッセルは、球状の形状に近いものから葉巻様のものまでの範囲における形状を有する。これらの形状は、ここにおいて“回転楕円体様の形状”として指し示されたものである。
【００３８】
好適にされた実施形態に従った放電ベッセル１が、回転楕円体様の形状を有するので、これは、また、球状のものに近い形状を有するものである放電ベッセル１が、曲げられた端１１４、１１５にわたって実質的に一定のものであるところの半径ｒ３を有することを暗示する。しかしながら、放電ベッセル１が、球状のものに近いものからはずれるものである形状を有すると共により多く回転楕円体と同様のものであるところの形状を有するとき、半径ｒ３は、いくつかの実施形態において曲げられた端１１４、１１５にわたって変動することがある。従って、半径ｒ３は、また、平均的な半径ｒ３として指し示されたものであることがある。そして、当技術において熟練した者に明りょうなものであることになるように、平均的な曲率１／ｒ３は、曲げられた部分の輪郭に沿った局所的な曲率の積分及び曲率が積分されたものであるところの輪郭の長さで割り算することによって導出されたものであることができる。
【００３９】
当該発明の好適にされた実施形態に従ったランプ２５の放電ベッセル１は、主軸６０のまわりに実質的に対称的なものである。理解することのために、座標系は、描かれたものであるが、それにおいて、主軸６０は、ｙ軸に沿ったものであると共に、短軸６１は、ｙ軸に対して垂直な、ｚ軸に沿ったものである。放電ベッセル１は、主軸６０のまわりに本質的に回転的に対称的なものである。さらには、放電ベッセル１を通じた縦方向の軸１００は、描かれたものである。主軸６０は、これの縦方向の軸の部分と一致する。自由選択の突出するものである末端のプラグ３４及び３５（より上のもの及びより下のものを見ること）は、また、放電ベッセルの縦方向の軸１００のまわりに（及びこのように事実において主軸６０のまわりにもまた）回転的に対称的なものである。
【００４０】
好適にされた実施形態に従った放電ベッセルは、最も大きい内部の半径ｒ１、即ち、主軸６０からベッセルの壁３０の内部の表面１２までの垂線の長さ、及び、最も大きい外部の半径ｒ２、即ち、主軸６０からベッセルの壁３０の外部の表面１３までの垂線の長さ、を有する。よって、放電ベッセル１は、ｒ２−ｒ１に等しいものであるところの壁の厚さｗ１を有する。好ましくは、壁の厚さｗ１は、放電ベッセルの壁３０にわたる全てにおいて実質的に等しいものである。好ましくは、放電ベッセル１は、０．５−２ｍｍ、より好ましくは約０．８−１．２ｍｍ、の範囲における壁の厚さｗ１を有する。図３に指し示されたように、放電ベッセル１は、また、最も大きいより内部の直径ｄ１、即ち、主軸６０に対する垂線に沿って測定された、内部の表面１２から向かい側の内部の表面までベッセルの最も大きい直径、を有する。これの内部の直径ｄ１は、放電ベッセル１内に短軸６１の長さに等しいものである。さらに、放電ベッセル１は、最大の外部の直径ｄ２を有する。外部の直径ｄ２は、短軸６１の長さに等しいものである。当技術において熟練した者に明りょうなものであることになるように、（ｄ１＋ｄ２）／２＝ｗ１である。
【００４１】
最も大きい直径ｄ２を備えた放電ベッセル１の部分又は領域は、中間の領域１１６として指し示されたものである。事実において、当該発明の放電ベッセル１は、二個の曲げられた部分又は、実例については、円柱状のものであることがあるところの中間の領域１１６が見出されたものであるところの曲げられた端１１４、１１５としてみられたものであることができる。これらの領域又は部分１１４、１１５、及び１１６は、単純さのために指し示されたものであるのみである。
【００４２】
放電ベッセル１の端１１４及び１１５は、曲げられたものである。図において、ここでは、突出するものである末端のプラグ３４及び３５が、これらの端に接続されたものであることを留意すること。突出するものである末端のプラグは、自由選択ものであると共に、また、より下に議論されたものである。これらの曲げられた端は、半径ｒ３を備えたある一定の曲率（又は平均的な曲率）を有する（より上のものを見ること）。放電ベッセルが、それの主軸６０のまわりに回転的に対称的なもの、及び好ましくはまたそれの短軸６１まわりに対称的なもの、であるので、これらの曲げられた端１１４、１１５の曲率は、主軸６０及び短軸６１の交点（頂点）からの各々の側で同じものである。ベッセル１は、１．１≦Ｌ１／ｄ２≦２．２であるところのＡＲ＝Ｌ１／ｄ２及び０．７≦ｒ３／ｄ２≦１．１であるところの第一の形状パラメーターＳＰ＝ｒ３／ｄ２によって特徴付けられたものである。
【００４３】
曲げられた端１１４及び１１５は、最も少ないときで部分的に電極４及び５を囲む又はそれらを取り巻くために配置されたものであるところの開口部５４及び５５を有する。電極４、５又はより精密には電流を導く導体２０、２１が、放電ベッセルの壁３０に対して直接的に焼結させられたものであることがあるが、しかしまた、突出するものである末端のプラグ３４、３５の中へと部分的に統合されたものであることがあることを留意すること。さらに、電流を導く導体２０、２１は、また、それぞれ、突出するものである末端のプラグ３４、３５の中へと直接的に焼結させられたものであることがある、又は、シール１０で突出するものである末端のプラグ３４、３５の中へとシールされたものであることがある。いずれにしても、電流を導く導体２０、２１は、真空気密な様式で放電ベッセル１に配置されたものである。
【００４４】
電極４、５は、開口部５４及び５５を介して放電ベッセル１に入るが、それら開口部５４及び５５は、最も少ないときで電極の部分を取り巻く。開口部５４、５５から各々他のものまでの距離、又は、主軸６０の一方の側から主軸６０の他方の側までの距離は、放電ベッセル１の長さＬ１（又はより外側の長さＬ１）として指し示されたものである。よって、長さＬ１は、主軸６０の長さに等しいものであると共に、直径ｄ２は、短軸６１の長さに等しいものである。電極４、５は、各々他のものからの距離Ｌ３に配置されたものであるところの、電極の先端４ｂ及び５ｂを有する。これの距離は、しばしば、またＥＤ又はまたＥＡとして指し示されたものである。電極４、５が、主軸６０に沿って放電ベッセル１に位置させられたものであることを留意すること。
【００４５】
よって、当該発明は、セラミック放電ベッセル１を含むものであるメタルハライドランプ２５を提供するが、放電ベッセル１が、このように、イオン化可能な充填物を含有するものである放電空間２２を囲むものであるベッセルの壁３０を有するものであるが、放電空間２２が、さらに、各々が他のものの向かい側に配置された電極の先端４ｂ、５ｂを有するものであると共にランプ２５の動作の間において電極の先端４ｂ、５ｂの間における放電アークを定義するために配置された電極４、５を囲むものであるが、放電ベッセル１が、主軸６０及びより外側の長さＬ１を備えた回転楕円体様の形状を有するものであるが、放電ベッセルが、最も大きい内部の直径ｄ１及び最も大きいより外側の直径ｄ２を有するものであるが、放電ベッセル１が、さらに、曲げられた端１１４、１１５及び曲げられた端１１４、１１５における開口部５４、５５を有するものであるが、開口部５４、５５が、電極４、５又は電流を導く導体２０、２１を取り囲むために配置されたものであると共に、曲げられた端１１４、１１５が、曲率ｒ３を有するものであると共に、アスペクト比がＡＲ＝Ｌ１／ｄ２であるものであるが、そこでは１．１≦Ｌ１／ｄ２≦２．２であると共に、第一の形状パラメーターがＳＰ＝ｒ３／ｄ２であるものであるが、そこでは０．７≦ｒ３／ｄ２≦１．１である。
【００４６】
それは、アスペクト比ＡＲ及び形状パラメーターＳＰの関連としてこれらの形状の条件の下で、及び、特別により上に記載されたような好適にされたイオン化可能な充填物（即ち、ＮａＩ、ＴｌＩ、ＣａＩ２、及びＸ−ヨウ化物、並びに自由選択でＭｎＩ２及び／又はＩｎＩ）を使用するものであるとき、ランプ２５は、優れた光学的な性質、維持、効力、及びユニバーサルなバーニングが提供されたものであることがみえるようなものである。
【００４７】
それは、第一の形状パラメーターＳＰ及びアスペクト比ＡＲのより大きい又はより小さい値では、特別には約１５０Ｗより上の電力で、ランプの破損に至るものである、クラックは、しばしば、見出されたものであることがみえるようなものである。いくつかの場合には、約１．０に近いアスペクト比ＡＲで、相対的に低い効力は、見出されたものである。他の場合には、実例については０．５、の形状パラメーターＳＰが、使用されたものであるとき、放電ベッセルの壁におけるクラックは、しばしば、特別に高い電力の値で、観察されたものである。Ｌ１／ｄ２のより低い値について効力は、低減されたものである。Ｌ１／ｄ２のより高い値について、破損の危険度は、増加する。形状パラメーターｒ３／ｄ２が、過剰に低い又は過剰に高いものであるとき、破損の危険度は、また増加する。よって、それは、特別により上に定義されたような放電ベッセル１の条件の下で、当該発明のランプ２５が、高い効力、良好な維持、ユニバーサルなバーニングの位置、及び良好な光学的な性質、（Ｒａ及び良好な色温度ＣＣＴについての相対的に高い値）、並びに長い寿命の利点を有することがみえるようなものである。動作（見積もられた電力における安定な動作）の間における最も少ないときで１００ｌｍ／Ｗの効力は、到達させられたものであることができる、最も少ないときで１０５ｌｍ／Ｗの効力さえも、（見積もられた電力における安定な動作で）当該発明のランプ２５について得られたものであることができる。
【００４８】
特別に、第一の形状パラメーターが、０．７５≦ｒ３／ｄ２≦０．９であるところの、及び／又は、アスペクト比が、１．３≦Ｌ１／ｄ２≦１．７であるところの、ランプ２５は、効力、演色性、及び長い寿命の見地から好都合なランプである。
【００４９】
約２０Ｗの公称の動作の電力及び約１５０Ｗの公称の動作の電力の間におけるもののような、いずれのワット数のランプもが、作られたものであることができる。
【００５０】
さらには、１００Ｗより上の、好ましくは、ユニバーサルなバーニングの位置について適切なものであるところの１５０Ｗより上の（１０００Ｗまでの又はそれより上のものさえも）、ワット数を備えたランプは、作られたものであることができる。よって、より高い電力が、また可能性のあるものであるとはいえ、ランプ２５の見積もられた電力は、１００Ｗと比べてより大きいもの、好ましくは約１５０Ｗ又はより高いもののオーダーにおけるのもの、好ましくは１５０−１０００Ｗの範囲におけるもの、であることがある。特徴的なワット数は、実例については、１５０Ｗ、２１０Ｗ、３１５Ｗ、４００Ｗ、６００Ｗ、及び１０００Ｗである。これらの値は、公称の動作の電力を指す。よって、２０及び１０００Ｗの間における範囲における公称の動作における電力を備えたランプは、作られたものであることができる。
【００５１】
追加において、それは、電極の先端４ｂ、５ｂの間における距離Ｌ３並びに放電ベッセル１の長さＬ１の比が、都合良くは、０．４−０．７の範囲にあるものであることがみえるようなものである。これの方式では、電極（先端）から放電ベッセルの壁３０、即ち、特別にはそれの内部の表面１２までの距離は、クラックの形成が、予防された又は減らされたものであるというように、十分なものである。よって、第二の空間パラメーターＳＰＰとして指し示された、比Ｌ３／Ｌ１は、好ましくは、０．４≦Ｌ３／Ｌ１≦０．７である。第二の空間パラメーターＳＰＰ＝Ｌ３／Ｌ１が、約０．４と比べてより低いものであるとき、ランプの効力は、過剰に低いものになると共に、第二の空間パラメーターが、０．７より上にあるものであるとき、電極の先端４ｂ、５ｂは、放電ベッセル１のクラッキングに至るところの、壁３０に過剰に近いものまでくることがある。
【００５２】
好ましくは適用されたものであるところの、具体的な変形において、放電ベッセル１は、さらに、図２−４に概略的に描かれたものというような、突出するものである末端のプラグ３４，３５を含む。これらの突出するものである末端のプラグ３４、３５は、放電ベッセルの壁３０と共に一体のものであることがある。突出するものである末端のプラグ３４，３５は、縦方向の軸１００のまわりに回転的に対称的なものであると共に、それぞれ、電流を導く導体２０、２１を囲むために配置されたものである。導体２０、２１は、シーリング１０の手段によって突出するものである末端のプラグ３４、３５の中へとシールされたものであることがある、又は、シーリング１０を形成するために別個のシーリング材料を使用すること無しにプラグ３４、３５の中へと直接的にシールされたものであることがある。突出するものである末端のプラグは、それぞれ、内部の直径ｄ６、ｄ７及び外部の直径ｄ４、ｄ５を有する。さらに、突出するものである末端のプラグ３４、３５は、好ましくは実質的にセラミック放電ベッセルの壁３０の壁の幅ｗ１に等しいものであるところの壁の幅ｗ２を有する。プラグ３４、３５は、それぞれ、好ましくは実質的に等しいものであるところの、長さＬ４、Ｌ５を有する。よって、一個の実施形態において、曲げられた端１１４、１１５における開口部５４、５５は、（特別に、突出するものである末端のプラグ３４、３５の無いものが使用されたものであるとき）電極４、５を取り巻くために配置されたものであることがあると共に、別の実施形態において、電流を導く導体２０、２１を取り巻くために配置されたものであることがある。
【００５３】
端１１４、１１５の末端で放電ベッセル１の壁３０は、突出するものである末端のプラグ３４、３の方向において、半径ｒ３を備えた曲率と異なる、さらなる曲率を示すことがある。これの曲率は、半径ｒ４として指し示されたものである。これの曲げられた部分は、一般的に、曲げられた端１１４、１１５のマイナーな部分のみである。曲率半径ｒ４は、一般的に、約０．５−３．０ｍｍ、好ましくは１．０−２．０ｍｍ、のオーダーのものである。
【００５４】
当該発明は、また、乗り物のヘッドランプにおいて使用されたものであるためのメタルハライドランプ２５に及び当該発明に従ったランプ２５を含むものであるヘッドランプに関係する。
【実施例１】
【００５５】
例
大きい数の実験的なランプは、作られたものであった。一方において、ここに記載された放電ベッセル１を含むものである及びより上に記載された判定規準を充足するものである例及び比較的な例は、作られた及び測定されたものであったと共に、他方において、より上に記載された判定規準の外側のアスペクト比及び形状パラメーターを有するものである放電ベッセルは、作られた及び測定されたものであった。表１における放電ベッセルの寸法、表２における充填物、及び表３における結果を備えた、作られたランプの概観は、与えられたものである。
【００５６】
表１：  実験的なランプの放電ベッセル（バーナー）の設計
【００５７】
【表１】
2010525521.tif 000003
表２：  実験的なランプの充填物
【００５８】
【表２】
2010525521.tif 000004
表３：  実験的なランプの結果
【００５９】
【表３】
2010525521.tif 000005
表４（及び図５、曲線“ｂ”）は、光技術的なデータを包含するものである、当該発明に従ったランプ（２．７ｍｏｌ％のＩｎＩを備えたランプ）の薄暗い挙動を示す：
表４：  当該発明の実施形態に従った実験的なランプの結果（また図５における曲線（ｂ）をみること：
【００６０】
【表４】
2010525521.tif 000006
１  公称の動作の電力の％
図５において及びより上の表においてみられたものであることができるように、（“ｂ”で指し示された；これは、２．７ｍｏｌのＩｎＩを備えたランプである）当該発明に従ったランプは、公称の電力（即ち、公称の動作）の１００％から公称の電力の約３０％まで薄暗くなるものである一方で（“ａ”で指し示された）ＢＢＬ“に従う”ものである。ＢＢＬまでの距離は、１５ＳＤＣＭ、より好ましくは１０ＳＤＣＭ（即ち、０−１０ＳＤＣＭ）、の範囲にあるものである。しかしながら、参照“ｃ”及び“ｄ”（“ｄ”は、より上の表に指し示された参照ランプに匹敵するものである；“ｃ”は、ＩｎＩを含むものではないものであるセラミック放電ランプの別のタイプ（マスターのカラーのＣＤＭ−Ｔ７０Ｗ／８３０ランプ）である）と共に図５に示されたような、ここに規定されたＩｎＩ無しのランプは、ＢＢＬから実質的にはずれるが、公称の動作より下の電力で望まれたものではない光技術的な性質を備えたランプに至るものである。図において、点ＡＡに指し示されたものは、公称の値と比べてより多いものである、１３８Ｗの動作するものである電力を意味するところの、３５．３Ｗ／ｃｍ２の外側の表面における壁の負荷を備えたランプが、動作させられたものであるとき、２．７ｍｏｌ％のＩｎを有するものである発明のランプの色の点である。可視のものであるように、色の点は、公称の電力の１００％から３０％までの電力の範囲における色の点からシャープにはずれる。色の点は、座標（ｘ，ｙ）（０．４１０；０．３７５）を有する。
【００６１】
より上に述べられた実施形態が、当該発明を限定するよりもむしろそれを例証すること、及び、当技術において熟練した者が、添付された請求項の範囲から逸脱すること無しに多数の代替の実施形態を設計することができるものであることになることは、留意されたことであるべきである。請求項において、括弧の間に置かれたいずれの参照符号も、請求項を限定するものであるように解釈されたものではないものであるとする。動詞“を含むこと”の使用及びそれの語形変化は、請求項に陳述されたもの以外の要素又はステップの有ることを排除するものではない。要素に先行するものである冠詞“ある”は、複数のそのような要素の有ることを排除するものではない。当該発明は、数個の明確な要素を含むものであるハードウェアの手段によって、及び、適切にプログラムされたコンピューターの手段によって、実施されたものであることがある。数個の手段を数え上げるものであるデバイスの請求項において、これらの手段の数個は、ハードウェアの一個の及び同じアイテムによって具現化されたものであることがある。ある一定の尺度が、相互に異なる従属の請求項において具陳されたものであるという単なる事実は、これらの尺度の組み合わせが、有利に使用されたものであることができないことを指し示すものではない。
【図１】
2010525521.tif 000007
【図２】
2010525521.tif 000008
【図３】
2010525521.tif 000009
【図４】
2010525521.tif 000010
【図５】
2010525521.tif 000011
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
セラミック放電ベッセルを含むものであるメタルハライドランプにおいて、
前記放電ベッセルは、イオン化可能な塩の充填物を含有するものである放電の容積を囲むものであると共に、
前記イオン化可能な塩の充填物は、４−３０ｍｏｌ％のナトリウムのヨウ化物、０．５−３．５ｍｏｌ％のタリウムのヨウ化物、６５−９２ｍｏｌ％のカルシウムのヨウ化物、０．５−５．５ｍｏｌ％のセリウムのヨウ化物、及び０．５−３．５ｍｏｌ％のインジウムのヨウ化物を含むものであると共に、
モルの百分率は、イオン化可能な塩の充填物の合計の量に相対的なものである、
メタルハライドランプ。
【請求項２】
請求項１に従ったメタルハライドランプにおいて、
前記イオン化可能な塩の充填物は、０．５−３ｍｏｌ％のインジウムのヨウ化物を含む、メタルハライドランプ。
【請求項３】
先行するものである請求項のいずれかの一つに従ったメタルハライドランプにおいて、
前記ランプは、２０−３０Ｗ／ｃｍ２の外部の壁の負荷を有する、メタルハライドランプ。
【請求項４】
先行するものである請求項のいずれかの一つに従ったメタルハライドランプにおいて、
前記イオン化可能な塩の充填物は、さらに、スカンジウム、イットリウム、及びＣｅ以外の希土類の金属のものからなるものである群より選択された一個の又はより多い元素を含むと共に、
モルの百分率の比Ｘ−ヨウ化物／（ＮａＩ＋ＴｌＩ＋ＣａＩ２＋ＩｎＩ＋Ｘ−ヨウ化物）は、０％より上の及び１０％の最大までに、特定したものにおいては０．５−７％の範囲に、より特定したものにおいては１−６％の範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、メタルハライドランプ。
【請求項５】
先行するものである請求項のいずれかの一つに従ったメタルハライドランプにおいて、
前記放電ベッセルにおけるＮａＩ、ＴｌＩ、ＣａＩ２、ＩｎＩ、及びＸ−ヨウ化物の量は、０．００１−０．５ｇ／ｃｍ３の範囲に、特定のものにおいては０．０２５−０．３ｇ／ｃｍ３までの範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、
メタルハライドランプ。
【請求項６】
先行するものである請求項のいずれかの一つに従ったメタルハライドランプであって、
公称の動作で最も少ないときで１００ｌｍ／Ｗの効力及び公称の動作の５０％で最も少ないときで８０ｌｍ／Ｗの効力を有するものであると共に、
公称の動作の５０−１００％の範囲において最も少ないときで８５のＣＲＩを有するものである、
メタルハライドランプ。
【請求項７】
先行するものである請求項のいずれかの一つに従ったメタルハライドランプであって、
動作の間において、２８００Ｋより上の色温度ＣＣＴを有するものである、光を放出するものである、メタルハライドランプ。
【請求項８】
先行するものである請求項のいずれかの一つに従ったメタルハライドランプにおいて、
前記イオン化可能な塩の充填物は、さらに、０．５−１０ｍｏｌ％のＭｎのヨウ化物を含む、メタルハライドランプ。
【請求項９】
先行するものである請求項のいずれかの一つに従ったメタルハライドランプにおいて、
前記放電ベッセルは、イオン化可能な充填物を備えた放電空間を囲むものであるベッセルの壁を有すると共に、
前記放電空間は、さらに、相互のものと向かい側に配置された及び前記ランプの動作の間において前記電極の先端の間に放電アークを定義するために配置された、電極の先端を有するものである電極を囲むものであると共に、
前記放電ベッセルは、主軸及び長さＬ１を備えた回転楕円体様の形状を有すると共に、
前記放電ベッセルが、最も大きい内部の直径ｄ１及び最も大きいより外側の直径ｄ２を有するものであると共に、
前記放電ベッセルが、さらに、曲げられた端を有するものであると共に、
前記曲げられた端は、半径ｒ３を備えた曲率を有すると共に、
アスペクト比Ｌ１／ｄ２は、１．１≦Ｌ１／ｄ２≦２．２であると共に、
形状パラメーターｒ３／ｄ２は、０．７≦ｒ３／ｄ２≦１．１である、
メタルハライドランプ。
【請求項１０】
請求項９に従ったメタルハライドランプにおいて、
前記電極の先端は、相互のものの距離Ｌ３に配置されたものであると共に、
０．４≦Ｌ３／Ｌ１≦０．７である、メタルハライドランプ。
【請求項１１】
請求項９−１０のいずれかの一つに従ったメタルハライドランプにおいて、
前記形状パラメーターは、０．７５≦ｒ３／ｄ２≦０．９である、メタルハライドランプ。
【請求項１２】
請求項９−１１のいずれかの一つに従ったメタルハライドランプにおいて、
前記アスペクト比は、１．３≦Ｌ１／ｄ２≦１．７である、メタルハライドランプ。
【請求項１３】
請求項９から１２までのいずれかの一つに従ったメタルハライドランプにおいて、
前記放電ベッセルは、０．５−２ｍｍの範囲における壁の厚さ（ｗ１）を有する、メタルハライドランプ。
【請求項１４】
請求項９から１３までのいずれかの一つに従ったメタルハライドランプにおいて、
前記放電ベッセルは、さらに、突出するものである末端のプラグを含むと共に、
前記突出するものである末端のプラグは、最も少ないときで前記電極の部分を取り巻く、
メタルハライドランプ。
【手続補正２】
【補正対象書類名】明細書
【補正対象項目名】０００９
【補正方法】変更
【補正の内容】
【０００９】
これの目的のために、当該発明は、セラミック放電ベッセル（容器）を含むものであるメタルハライドランプ（即ち、セラミック放電メタルハライド（ＣＤＭ）ランプ）を提供するが、放電ベッセルは、イオン化可能な塩の充填物を含有するものである放電の容積を囲むものであると共に、イオン化可能な塩の充填物は、４−３０ｍｏｌ％のナトリウムのヨウ化物、０．５−３．５ｍｏｌ％のタリウムのヨウ化物、６５−９２ｍｏｌ％のカルシウムのヨウ化物、０．５−５．５ｍｏｌ％のセリウムのヨウ化物、及び０．５−３．５ｍｏｌ％のインジウムのヨウ化物を含むものである（モルの百分率は、イオン化可能な塩の充填物の合計の量に相対的なものである）。個々のイオン化可能な塩の合計の量は、当技術において熟練した者に明りょうなものであることになるように、１００ｍｏｌ％まで上へ加わる。
【手続補正３】
【補正対象書類名】明細書
【補正対象項目名】００１２
【補正方法】変更
【補正の内容】
【００１２】
イオン化可能な塩の充填物は、０．５−５．５ｍｏｌ％のセリウムのヨウ化物（好ましくは１．５−３．５ｍｏｌ％）及び０．５−５ｍｏｌ％のインジウムのヨウ化物（好ましくは０．５−３ｍｏｌ％）のみならず、４−３０ｍｏｌ％のナトリウムのヨウ化物、０．５−３．５ｍｏｌ％のタリウムのヨウ化物、及び６５−９２ｍｏｌ％のカルシウムのヨウ化物を含む。このようなランプは、公称の動作で約８５又はより高いもの（即ち、公称の動作の１００％）のＲａを備えた良好な演色性を有すると共に約２８００−５０００Ｋの範囲における公称の動作で色の点を有する。
【手続補正４】
【補正対象書類名】明細書
【補正対象項目名】００６１
【補正方法】変更
【補正の内容】
【００６１】
より上に述べられた実施形態が、当該発明を限定するよりもむしろそれを例証すること、及び、当技術において熟練した者が、添付された請求項の範囲から逸脱すること無しに多数の代替の実施形態を設計することができるものであることになることは、留意されたことであるべきである。請求項において、括弧の間に置かれたいずれの参照符号も、請求項を限定するものであるように解釈されたものではないものであるとする。動詞“を含むこと”の使用及びそれの語形変化は、請求項に陳述されたもの以外の要素又はステップの有ることを排除するものではない。要素に先行するものである冠詞“ある”は、複数のそのような要素の有ることを排除するものではない。当該発明は、数個の明確な要素を含むものであるハードウェアの手段によって、及び、適切にプログラムされたコンピューターの手段によって、実施されたものであることがある。数個の手段を数え上げるものであるデバイスの請求項において、これらの手段の数個は、ハードウェアの一個の及び同じアイテムによって具現化されたものであることがある。ある一定の尺度が、相互に異なる従属の請求項において具陳されたものであるという単なる事実は、これらの尺度の組み合わせが、有利に使用されたものであることができないことを指し示すものではない。
［付記］
［付記（１）］
セラミック放電ベッセルを含むものであるメタルハライドランプにおいて、
前記放電ベッセルは、イオン化可能な塩の充填物を含有するものである放電の容積を囲むものであると共に、
前記イオン化可能な塩の充填物は、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−５ｍｏｌ％のインジウムのヨウ化物を含むものであると共に、
モルの百分率は、イオン化可能な塩の充填物の合計の量に相対的なものである、
メタルハライドランプ。
［付記（２）］
付記（１）に従ったメタルハライドランプにおいて、
前記イオン化可能な塩の充填物は、０．５−３ｍｏｌ％のインジウムのヨウ化物を含む、メタルハライドランプ。
［付記（３）］
先行するものである付記のいずれかの一つに従ったメタルハライドランプにおいて、
前記ランプは、２０−３０Ｗ／ｃｍ２の外部の壁の負荷を有する、メタルハライドランプ。
［付記（４）］
先行するものである付記のいずれかの一つに従ったメタルハライドランプにおいて、
前記イオン化可能な塩の充填物は、さらに、スカンジウム、イットリウム、及びＣｅ以外の希土類の金属のものからなるものである群より選択された一個の又はより多い元素を含むと共に、
モルの百分率の比Ｘ−ヨウ化物／（ＮａＩ＋ＴｌＩ＋ＣａＩ２＋ＩｎＩ＋Ｘ−ヨウ化物）は、０％より上の及び１０％の最大までに、特定したものにおいては０．５−７％の範囲に、より特定したものにおいては１−６％の範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、メタルハライドランプ。
［付記（５）］
先行するものである付記のいずれかの一つに従ったメタルハライドランプにおいて、
前記イオン化可能な塩の充填物は、４−３０ｍｏｌ％のナトリウムのヨウ化物、０．５−３．５ｍｏｌ％のタリウムのヨウ化物、６５−９２ｍｏｌ％のカルシウムのヨウ化物、０．５−５．５ｍｏｌ％のセリウムのヨウ化物、及び０．５−３．５ｍｏｌ％のインジウムのヨウ化物を含む、メタルハライドランプ。
［付記（６）］
先行するものである付記のいずれかの一つに従ったメタルハライドランプにおいて、
前記放電ベッセルにおけるＮａＩ、ＴｌＩ、ＣａＩ２、ＩｎＩ、及びＸ−ヨウ化物の量は、０．００１−０．５ｇ／ｃｍ３の範囲に、特定のものにおいては０．０２５−０．３ｇ／ｃｍ３までの範囲に、あるものであると共に、
Ｘ−ヨウ化物は、Ｃｅ並びにスカンジウム、イットリウム、及びＣｅ以外の希土類の金属のものからなるものである群より選択された自由選択の一個の又はより多い元素を指す、
メタルハライドランプ。
［付記（７）］
先行するものである付記のいずれかの一つに従ったメタルハライドランプであって、
公称の動作で最も少ないときで１００ｌｍ／Ｗの効力及び公称の動作の５０％で最も少ないときで８０ｌｍ／Ｗの効力を有するものであると共に、
公称の動作の５０−１００％の範囲において最も少ないときで８５のＣＲＩを有するものである、
メタルハライドランプ。
［付記（８）］
先行するものである付記のいずれかの一つに従ったメタルハライドランプであって、
動作の間において、２８００Ｋより上の色温度ＣＣＴを有するものである、光を放出するものである、メタルハライドランプ。
［付記（９）］
先行するものである付記のいずれかの一つに従ったメタルハライドランプにおいて、
前記イオン化可能な塩の充填物は、さらに、０．５−１０ｍｏｌ％のＭｎのヨウ化物を含む、メタルハライドランプ。
［付記（１０）］
先行するものである付記のいずれかの一つに従ったメタルハライドランプにおいて、
前記放電ベッセルは、イオン化可能な充填物を備えた放電空間を囲むものであるベッセルの壁を有すると共に、
前記放電空間は、さらに、相互のものと向かい側に配置された及び前記ランプの動作の間において前記電極の先端の間に放電アークを定義するために配置された、電極の先端を有するものである電極を囲むものであると共に、
前記放電ベッセルは、主軸及び長さＬ１を備えた回転楕円体様の形状を有すると共に、
前記放電ベッセルが、最も大きい内部の直径ｄ１及び最も大きいより外側の直径ｄ２を有するものであると共に、
前記放電ベッセルが、さらに、曲げられた端を有するものであると共に、
前記曲げられた端は、半径ｒ３を備えた曲率を有すると共に、
アスペクト比Ｌ１／ｄ２は、１．１≦Ｌ１／ｄ２≦２．２であると共に、
形状パラメーターｒ３／ｄ２は、０．７≦ｒ３／ｄ２≦１．１である、
メタルハライドランプ。
［付記（１１）］
付記（１０）に従ったメタルハライドランプにおいて、
前記電極の先端は、相互のものの距離Ｌ３に配置されたものであると共に、
０．４≦Ｌ３／Ｌ１≦０．７である、メタルハライドランプ。
［付記（１２）］
付記（１０）−（１１）のいずれかの一つに従ったメタルハライドランプにおいて、
前記形状パラメーターは、０．７５≦ｒ３／ｄ２≦０．９である、メタルハライドランプ。
［付記（１３）］
付記（１０）−（１２）のいずれかの一つに従ったメタルハライドランプにおいて、
前記アスペクト比は、１．３≦Ｌ１／ｄ２≦１．７である、メタルハライドランプ。
［付記（１４）］
付記（１０）から（１３）までのいずれかの一つに従ったメタルハライドランプにおいて、
前記放電ベッセルは、０．５−２ｍｍの範囲における壁の厚さ（ｗ１）を有する、メタルハライドランプ。
［付記（１５）］
付記（１０）から（１４）までのいずれかの一つに従ったメタルハライドランプにおいて、
前記放電ベッセルは、さらに、突出するものである末端のプラグを含むと共に、
前記突出するものである末端のプラグは、最も少ないときで前記電極の部分を取り巻く、
メタルハライドランプ。
発明の概要
それらの先行の技術のメタルハライドランプ又はセラミック放電メタルハライドランプ（ＣＤＭランプ）は、欠点として、そのようなランプが、ＣＲＩ、色の点、などとしてもまたときどき知られた、一般的な演色評価数Ｒａ、によって指し示されたもののような演色性というような光技術的な性質に実質的に影響を及ぼすものであること無しに薄暗くなることが可能なものではないものであるということを有する。さらに、たとえそのようなランプが、薄暗くなることが可能なものであったとしても、色の点が、白色光の印象を維持することの為においてＢＢＬに相対的に近くに留まるということが、望まれたものであるのに対して、それは、色の点が、黒色体の所在地（ＢＢＬ）から離れて過剰にはるかに多くシフトすることをみえるようなものであるであろう。特別に、ＴｌＩを含有するものである塩の充填物を備えたランプは、薄暗くなるものであるとき緑色のシフト及びＣＲＩにおける実質的な低減を示すが、それらの態様は、望まれたのではないものである。まだ薄暗くなるものである範囲内に十分なＣＲＩを有するものであると共に、好ましくは、色の点が変動するときＢＢＬの近くに滞在するものである一方で、ランプを薄暗くするものであるとき可変な色の点を有することがあるところのメタルハライドランプを提供することは、さらに望ましいものである。
よって、当該発明の目的は、好ましくはさらにより上に記載された欠点の一個の又はより多いものを事前に除去する及び／又はより上に記載された望まれた特徴の一個の又はより多いものを提供するところの、代替のメタルハライドランプを提供することというものである。
これの目的のために、当該発明は、セラミック放電ベッセル（容器）を含むものであるメタルハライドランプ（即ち、セラミック放電メタルハライド（ＣＤＭ）ランプ）を提供するが、放電ベッセルは、イオン化可能な塩の充填物を含有するものである放電の容積を囲むものであると共に、イオン化可能な塩の充填物は、３．５−８２ｍｏｌ％のナトリウムのヨウ化物、０．５−８．５ｍｏｌ％のタリウムのヨウ化物、１４−９２ｍｏｌ％のカルシウムのヨウ化物、０．５−５．５ｍｏｌ％のセリウムのヨウ化物、及び０．５−５ｍｏｌ％のインジウムのヨウ化物を含むものである（モルの百分率は、イオン化可能な塩の充填物の合計の量に相対的なものである）。個々のイオン化可能な塩の合計の量は、当技術において熟練した者に明りょうなものであることになるように、１００ｍｏｌ％まで上へ加わる。
当該発明に従ったメタルハライドランプは、“公称の動作の電力”としてもまた指し示された、公称の動作で最も少ないときで１００ｌｍ／Ｗの効力及び公称の動作の５０％で最も少ないときで８０ｌｍ／Ｗの効力を有する。用語“公称の動作”又は“公称の動作の電力”は、ここに、ランプが、動作させられたものであるために設計されたものであることを有するところの最大の電力及び条件における動作を意味する。さらに、公称の動作の５０−１００％の範囲におけるＣＲＩは、最も少ないときで８５である。よって、良好な演色性は、薄暗くするものである範囲の実質的な部分にわたって得られたものである。それは、さらに、当該発明に従ったメタルハライドランプが、なおも良好な演色性を有するものである一方で、約２８００−５０００Ｋの（相関させられた色温度ＣＣＴとしてもまた知られた）色温度Ｔｃの範囲において薄暗くなることが可能なものであることがみえるようなものであると共に、薄暗がりの百分率を増加させるものにおいては、実質的にＢＢＬから外れるものではない。Ｒａは、いっそう、公称の動作の約４０−１００％の薄暗いものである範囲において、及び、最も少ないときで５０％の薄暗がりの百分率について約８０又はより高いもので維持されたものであることができると共に、より多くこれの範囲におけるＢＢＬからの偏差は、色のマッチングの標準偏差（Standard  Deviation  of  Color  Matching）ＳＤＣＭの約１５スケール部に等しい又はそれと比べてより少ないもの、より好ましくは１０ＳＤＣＭ、である。ＳＤＣＭは、色が、ヒトの知覚について少ない又は無い目立つ差異と共に外れることがあるところのユニットである。都合良くは、２８００Ｋと同程度に低い色温度を有するものである動作の間に光を放出するところのランプは、提供されたものであることができる。
当該発明のランプは、（イオン化可能な塩の充填物の合計の量に対する相対的な）０．５−５ｍｏｌ％、より好ましくは０．５−３ｍｏｌ％、のインジウムのヨウ化物を含むものであるイオン化可能な塩の充填物を有する。ここに指し示された濃度範囲と比べてより小さい及びより大きいインジウムの濃度では、それは光技術的な性質が劣化することがみえるようなものである。特別に、約５ｍｏｌ％と比べてより高い濃度で、あるものは、ＢＢＬのより下にまで色の点の相対的に強いシフトである。約０．５ｍｏｌ％と比べてより低い濃度で、望まれた光技術的な性質は、得られたものではないものであると共に、寿命にわたるＩｎの可能性のある喪失は、ランプによって発生させられた光の結果として生じるものである色の性質に相対的に巨大な影響力を有することになる。
別の実施形態において、イオン化可能な塩の充填物は、０．５−５．５ｍｏｌ％のセリウムのヨウ化物（好ましくは１．５−３．５ｍｏｌ％）及び０．５−５ｍｏｌ％のインジウムのヨウ化物（好ましくは０．５−３ｍｏｌ％）のみならず、４−３０ｍｏｌ％のナトリウムのヨウ化物、０．５−３．５ｍｏｌ％のタリウムのヨウ化物、及び６５−９２ｍｏｌ％のカルシウムのヨウ化物を含む。このようなランプは、公称の動作で約８５又はより高いもの（即ち、公称の動作の１００％）のＲａを備えた良好な演色性を有すると共に約２８００−５０００Ｋの範囲における公称の動作で色の点を有する。
好適にされた実施形態において、当該発明のランプは、約２０−３０Ｗ／ｃｍ２の外部の壁の負荷を有する（これは、公称の動作の電力における壁の負荷である）。より高い壁の負荷で、薄暗がりになることは、色の点における実質的なシフトに至ることがある。
実例については別の色の点又は演色性又は他の望まれた光技術的な性質を有するものである代替のランプを提供することの為において、セリウムに対する追加において、また他の希土類は、塩のミックスに加えられたものであることができる。よって、実施形態において、当該発明は、また、メタルハライドランプを提供するが、それにおいてイオン化可能な塩の充填物は、さらに、スカンジウム、イットリウム、及びＣｅ以外の希土類の金属のものからなるものである群より選択された一個の又はより多い元素を含むと共に、好ましくは、モルの百分率の比Ｘ−ヨウ化物／（ＮａＩ＋ＴｌＩ＋ＣａＩ２＋ＩｎＩ＋Ｘ−ヨウ化物）は、０％より上の並びに１０％までの及びそれを包含するものである、特定したものにおいては０．５−７％の範囲にある、より多く特定したものにおいては１−６％の範囲にある、ものであると共に、そこでは、Ｘ−ヨウ化物は、Ｃｅ並びにスカンジウム、イットリウム、及びＣｅ以外の希土類の金属のものからなるものである群より選択された自由選択で一個の又はより多い元素を指す。Ｘが、Ｃｅを指すとき、好適にされた比Ｃｅ−ヨウ化物／（ＮａＩ＋ＴｌＩ＋ＣａＩ２＋ＩｎＩ＋Ｘ−ヨウ化物）は、０．５−５．５％である。Ｃｅに対する追加において、また他の希土類の金属及び／又はＳｃ及び／又はＹが、有るものであるとき、これらの金属の合計のモルの百分率の比は、Ｃｅが好ましくは０．５−５．５％の範囲にあるものである一方で、０％と比べてより大きいもの及び１０％までである。
さらに好適にされた実施形態においては、イオン化可能な塩の充填物は、さらに、Ｍｎのヨウ化物、特別に０．５−１０ｍｏｌ％のＭｎのヨウ化物、を含むことがある。好都合には、Ｍｎの追加は、演色性を増加させることの効果を提供する。Ｍｎが、塩の充填物に加えられたものであるとき、より上の式の分母においてまたＭｎのモルの量は、包含されたものである。
放電ベッセルは、球状の形状、円筒状の形状、延ばされた球状の形状、などと同様の、より上に記載されたものというような、いずれの形状をも有することがあるが、しかし、約１５０Ｗより上の公称の動作の電力において特別に好都合な、具体的な実施形態において、当該発明は、具体的な実施形態において、セラミック放電ベッセルを含むものであるメタルハライドランプを提供するが、放電ベッセルが、イオン化可能な充填物を含有するものである放電空間を囲むものであるベッセルの壁を有するものであると共に、放電空間が、さらに、相互のものと向かい側に配置された及びランプの動作の間において電極の先端の間に放電アークを定義するために配置された、電極の先端を有するものである電極を囲むものであると共に、放電ベッセルが、主軸及び長さＬ１（より外側の長さ）を備えた回転楕円体様の形状を有するものであると共に、放電ベッセルが、最も大きい内部の直径ｄ１及び最も大きいより外側の直径ｄ２を有するものであると共に、放電ベッセルが、さらに、曲げられた端を有するものであるが、曲げられた端が、半径ｒ３を備えた曲率を有するものであると共に、アスペクト比Ｌ１／ｄ２が、１．１≦Ｌ１／ｄ２≦２．２であるものであると共に、第一の形状パラメーターｒ３／ｄ２が、０．７≦ｒ３／ｄ２≦１．１であるものである。
これのランプの利点は、特別に、そのような放電ベッセルが、望まれた光技術的な性質を維持するものである一方で、薄暗くなることが可能なものであるところのランプが、というものである。さらに、ランプは、水平に及び鉛直に動作させられたものであることができる、即ち、ランプは、ユニバーサルなバーニングの位置でのバーニング（点灯させること）であるところの、ユニバーサルなバーニングについて適切なものである。さらに、それは、ランプが、当技術の状態のランプと比べて放電ベッセルにおいてクラックを形成することに対してより少なくなりがちであるものであることがみえるようなものである。実例については、ランプが、（これの好適にされた実施形態の範囲の外側にあるものであるところの）０．５の形状パラメーターで使用されたものであるとき、高い電力で、放電ベッセルの壁におけるしばしば小さいクラックは、観察されたものである。同様に、大きい形状パラメーターを備えたランプの放電ベッセルは、しばしば、クラックを示す。しかしながら、当該発明の具体的な実施形態のランプは、ランプの動作の間における高い電力を、並びにさらに高い効力及びユニバーサルなバーニングを許容するものである一方で、安定な放電ベッセルを提供するところの放電ベッセルの形状を有する。円筒形の形状を有するものであるベッセルに対する比較においてこれらの整形された放電ベッセルの別の利点は、相対的に大きいルーメン出力、より良好な薄暗くなる能力及び相対的に高い安定性である。
好適にされた実施形態において、電極の先端は、相互のものの距離Ｌ３に配置されたものであると共に、第二の空間パラメーター、Ｌ３／Ｌ１、は、０．４≦Ｌ３／Ｌ１≦０．７の範囲にあるものである。これの範囲の外側でクラックの形成の現象が、強く増加するのに対して、これの範囲内において、安定な放電ベッセル（動作）は、見出されたものである。
具体的な実施形態において、放電ベッセルは、さらに、突出するものである末端のプラグを含むが、それらの突出するものである末端のプラグが、最も少ないときで電極の部分を取り巻く。
【国際調査報告】
2010525521.tif 000012
2010525521.tif 000013
2010525521.tif 000014
2010525521.tif 000015